(57)【特許請求の範囲】
【請求項１】
ガラス原料を熔解して熔融ガラスを生成する熔解工程と、
白金製または白金合金製からなるガラス処理装置において、前記熔融ガラスの液面より上部に気相空間が形成されるように前記熔融ガラスを流して前記熔融ガラスの清澄を行なう清澄工程と、
清澄した前記熔融ガラスからガラス基板を成形する成形工程と、を備え、
前記ガラス処理装置には、
前記気相空間から気体を吸入して、前記気体中の酸素濃度を計測する酸素濃度計と、
前記気相空間と前記酸素濃度計とを接続する計測管と、
前記計測管に接続され、前記計測管に不活性ガスを供給するガス供給器と、
前記不活性ガスを加熱する加熱手段と、が設けられ、
前記ガス供給器は、前記酸素濃度計が前記気体の吸入を停止させたときに、前記計測管に前記加熱手段で加熱された前記不活性ガスを供給する、
ことを特徴とするガラス基板の製造方法。
【請求項２】
前記ガス供給器は、前記計測管に２リットル／分未満の不活性ガスを供給する、
ことを特徴とする請求項１に記載のガラス基板の製造方法。
【請求項３】
前記ガラス処理装置には、前記気体の温度を計測する温度計が設けられ、
前記加熱手段は、前記温度計が計測した気体の温度より高くなるよう前記不活性ガスを加熱する、
ことを特徴とする請求項１又は２に記載のガラス基板の製造方法。
【請求項４】
前記計測管の先端部は、白金と金との合金からなる、
ことを特徴とする請求項１から３のいずれか一項に記載のガラス基板の製造方法。
【請求項５】
ガラス原料を熔解して熔融ガラスを生成する熔解装置と、
前記熔融ガラスの液面より上部に気相空間が形成されるように前記熔融ガラスを流して前記熔融ガラスの清澄を行なう白金製または白金合金製からなるガラス処理装置と、
清澄した前記熔融ガラスからガラス基板を成形する成形装置と、を備え、
前記ガラス処理装置には、
前記気相空間から気体を吸入して、前記気体中の酸素濃度を計測する酸素濃度計と、
前記気相空間と前記酸素濃度計とを接続する計測管と、
前記計測管に接続され、前記計測管に不活性ガスを供給するガス供給器と、
前記不活性ガスを加熱する加熱装置と、が設けられ、
前記ガス供給器は、前記酸素濃度計が前記計測管を通じて前記気体の吸入を停止させたとき、前記計測管に前記加熱装置で加熱された前記不活性ガスを供給する、
ことを特徴とするガラス基板の製造装置。
【発明の詳細な説明】
【技術分野】
【０００１】
本発明は、ガラス基板の製造方法、及び、ガラス基板の製造装置に関する。
【背景技術】
【０００２】
一般的に、ガラス基板の製造方法は、特許文献１に記載されているように、ガラス原料を加熱して熔融ガラスを生成する熔融工程と、熔融ガラスからガラス基板を成形する成形工程とを有する。ガラス基板の製造方法は、さらに、熔融工程と成形工程との間に、熔融ガラスに含まれる微小な泡を除去する清澄工程を含む。清澄工程では、Ａｓ２Ｏ３等の清澄剤が配合された熔融ガラスを高温の清澄管に通過させることで、清澄剤の酸化還元反応によって熔融ガラス中の泡が除去される。具体的には、最初に、熔融ガラスの温度を上げて清澄剤を機能させることで、熔融ガラスに含まれる泡を、清澄管内の熔融ガラスの液面に浮上させて除去する。次に、熔融ガラスの温度を下げて、熔融ガラスに残留している微小な泡を、熔融ガラスに吸収させて除去する。熔融ガラスが通過する清澄管は、上側の内壁面と熔融ガラスの液面との間に、気相空間を有する。気相空間は、清澄管に接続された通気管を介して、清澄管の外部空間である外気と連通している。
【０００３】
高温の熔融ガラスから高品質のガラス基板を量産するためには、ガラス基板の欠陥の要因となる異物が熔融ガラスに混入しないことが望ましい。そのため、熔融ガラスに接触する部材の内壁は、その部材に接触する熔融ガラスの温度、および、要求されるガラス基板の品質等に応じて、適切な材料で構成される必要がある。熔融ガラスに接触する部材の内壁には、通常、白金族金属が用いられる。以下、「白金族金属」は、単一の白金族元素からなる金属、および、白金族元素からなる金属の合金を意味する。白金族元素は、白金（Ｐｔ）、パラジウム（Ｐｄ）、ロジウム（Ｒｈ）、ルテニウム（Ｒｕ）、オスミウム（Ｏｓ）およびイリジウム（Ｉｒ）の６元素である。白金族金属は、高価であるが、融点が高く、熔融ガラスに対する耐食性に優れている。
【０００４】
清澄管の内部を通過する熔融ガラスの温度は、成形されるガラス基板の組成によって異なり、フラットパネルディスプレイ（ＦＰＤ）用のガラス基板の場合、１０００℃〜１７００℃である。近年、環境負荷低減の観点から、Ａｓ２Ｏ３の代わりにＳｎＯ２が清澄剤として用いられている。ＳｎＯ２は、Ａｓ２Ｏ３と比べて清澄効果が小さく、Ａｓ２Ｏ３と同等の清澄効果を得るためには熔融ガラスの温度を上げる必要がある。具体的には、ＳｎＯ２を清澄剤として用いる場合、清澄管の内部を通過する熔融ガラスの温度は、１５００℃〜１７００℃に設定される。
【先行技術文献】
【特許文献】
【０００５】
【特許文献１】特表２００６−５２２００１号公報
【発明の概要】
【発明が解決しようとする課題】
【０００６】
ＳｎＯ２を清澄剤として用いるガラス基板の製造方法では、清澄管の内壁は、高温の熔融ガラスと接触している。このとき清澄剤は、昇温により還元反応を起こして酸素を放出する。一方、熔融ガラス中に含まれる気体成分を含む泡は、清澄剤の還元反応によって生じた酸素を吸収する。酸素を吸収して成長した泡は、熔融ガラスの液面に浮上し、破泡して消滅する。また、長期間に亘る清澄管の使用によって、清澄管の内壁から白金族金属が徐々に揮発する。この揮発物は、熔融ガラス中の泡と共に、清澄管の気相空間および通気管を介して外気に排出される。しかし、白金族金属の揮発物は、外気に排出される過程で温度が低下して、過飽和状態になる。そのため、清澄管および通気管の内壁には、凝固した揮発物が析出しやすいという問題がある。以下、清澄管および通気管の内壁に析出した物質を「白金異物」と呼ぶ。この揮発物の酸素濃度を計測することにより、酸素を吸収して成長する泡の量を予測し、白金異物の析出を予測できる。しかし、通気管の内部は、外気と連通しているため温度が低下しやすく、白金異物は、通気管の内壁に特に析出しやすい。酸素を取り込んで酸素濃度を計測するための計測管は通気管に設けられるため、計測管に白金異物が析出し、落下するおそれがある。そして、熔融ガラスに白金異物が混入すると、高品質のガラス基板を量産することが困難になる。
【０００７】
そこで、本発明は、熔融ガラスの清澄工程において、熔融ガラスに異物が混入することを抑制することができるガラス基板の製造方法、及び、ガラス基板の製造装置を提供することを目的とする。
【課題を解決するための手段】
【０００８】
本発明の一態様は、ガラス基板の製造方法であって、
ガラス原料を熔解して熔融ガラスを生成する熔解工程と、
白金製または白金合金製からなるガラス処理装置において、前記熔融ガラスの液面より上部に気相空間が形成されるように前記熔融ガラスを流して熔融ガラスの清澄を行なう清澄工程と、
清澄した前記熔融ガラスからガラス基板を成形する成形工程と、を備え、
前記ガラス処理装置には、
前記気相空間から気体を吸入して、前記気体中の酸素濃度を計測する酸素濃度計と、
前記気相空間と前記酸素濃度計とを接続する計測管と、
前記計測管に接続され、前記計測管に不活性ガスを供給するガス供給器と、
前記不活性ガスを加熱する加熱手段と、が設けられ、
前記ガス供給器は、前記酸素濃度計が前記気体の吸入を停止させたときに、前記計測管に前記加熱手段で加熱された前記不活性ガスを供給する、
ことを特徴とする。
【０００９】
前記ガス供給器は、前記計測管に２リットル／分未満の不活性ガスを供給する、ことが好ましい。
【００１０】
前記ガラス処理装置には、前記気体の温度を計測する温度計が設けられ、
前記加熱手段は、前記温度計が計測した気体の温度より高くなるよう前記不活性ガスを加熱する、ことが好ましい。
【００１１】
前記計測管の先端部は、白金と金との合金からなる、ことが好ましい。
【００１２】
本発明の他の態様は、ガラス基板の製造装置であって、
ガラス原料を熔解して熔融ガラスを生成する熔解装置と、
前記熔融ガラスの液面より上部に気相空間が形成されるように前記熔融ガラスを流して前記熔融ガラスの清澄を行なう白金製または白金合金製からなるガラス処理装置と、
清澄した前記熔融ガラスからガラス基板を成形する成形装置と、を備え、
前記ガラス処理装置には、
前記気相空間から気体を吸入して、前記気体中の酸素濃度を計測する酸素濃度計と、
前記気相空間と前記酸素濃度計とを接続する計測管と、
前記計測管に接続され、前記計測管に不活性ガスを供給するガス供給器と、
前記不活性ガスを加熱する加熱装置と、が設けられ、
前記ガス供給器は、前記酸素濃度計が前記計測管を通じて前記気体の吸入を停止させたとき、前記計測管に前記加熱装置で加熱された前記不活性ガスを供給する、
ことを特徴とする。
【発明の効果】
【００１３】
上記態様によれば、熔融ガラスに異物が混入することを抑制することができる。
【図面の簡単な説明】
【００１４】
【図１】本実施形態に係るガラス基板製造方法の工程を示すフローチャートである。
【図２】本実施形態に係るガラス基板製造装置の構成を示す模式図である。
【図３】清澄管の外観図である。
【図４】清澄管の長手方向における概略断面図である。
【発明を実施するための形態】
【００１５】
（１）ガラス基板製造装置の全体構成
本発明に係るガラス基板の製造方法、および、ガラス基板の製造装置の実施形態について、図面を参照しながら説明する。図１は、本実施形態に係るガラス基板製造方法の工程の一例を示すフローチャートである。
【００１６】
ガラス基板製造方法は、図１に示されるように、主として、熔解工程Ｓ１と、清澄工程
Ｓ２と、攪拌工程Ｓ３と、成形工程Ｓ４と、徐冷工程Ｓ５と、切断工程Ｓ６とを備える。
【００１７】
熔解工程Ｓ１では、ガラス原料が加熱されて熔融ガラスが得られる。熔融ガラスは、熔解槽に貯留され、所望の温度を有するように通電加熱される。ガラス原料には、清澄剤が添加される。環境負荷低減の観点から、清澄剤として、ＳｎＯ２が用いられる。
【００１８】
清澄工程Ｓ２では、清澄管の内部を熔融ガラスが流れる。最初に、熔融ガラスの温度を上昇させる。清澄剤は、昇温により還元反応を起こして酸素を放出する。熔融ガラス中に含まれるＣＯ２、Ｎ２、ＳＯ２等の気体成分を含む泡は、清澄剤の還元反応によって生じた酸素を吸収する。酸素を吸収して成長した泡は、熔融ガラスの液面に浮上し、破泡して消滅する。消滅した泡に含まれていたガスは、清澄管内の気相空間に放出され、最終的に外気に排出される。次に、清澄工程Ｓ２では、熔融ガラスの温度を低下させる。これにより、還元された清澄剤は、酸化反応を起こして、熔融ガラス中に残存している酸素等のガス成分を吸収する。
【００１９】
攪拌工程Ｓ３では、清澄された熔融ガラスが攪拌されて、熔融ガラスの成分が均質化される。これにより、ガラス基板の脈理等の原因である熔融ガラスの組成ムラが低減される。均質化された熔融ガラスは、成形工程Ｓ４に送られる。
【００２０】
成形工程Ｓ４では、例えばオーバーフローダウンドロー法またはフロート法によって、熔融ガラスからガラスリボンが連続的に成形される。
【００２１】
徐冷工程Ｓ５では、成形工程Ｓ４で連続的に成形されたガラスリボンが所望の厚みを有し、かつ、歪みおよび反りが生じないように、徐々に冷却される。
【００２２】
切断工程Ｓ６では、徐冷工程Ｓ５で徐冷されたガラスリボンが所定の長さに切断されて、ガラスシートが得られる。ガラスシートは、さらに、所定のサイズに切断されて、ガラス基板が得られる。その後、ガラス基板の端面の研削および研磨、並びに、ガラス基板の洗浄が行われる。さらに、ガラス基板のキズ等の欠陥の有無が検査され、検査に合格したガラス基板が梱包されて製品として出荷される。
【００２３】
図２は、本実施形態に係るガラス基板製造装置２００の構成の一例を示す模式図である。ガラス基板製造装置２００は、熔解槽４０と、清澄管４１と、攪拌装置１００と、成形装置４２と、移送管４３ａ，４３ｂ，４３ｃとを備える。移送管４３ａは、熔解槽４０と清澄管４１とを接続する。移送管４３ｂは、清澄管４１と攪拌装置１００とを接続する。移送管４３ｃは、攪拌装置１００と成形装置４２とを接続する。なお、本実施形態では、熔融ガラスＧが流れる、熔解槽４０、清澄管４１、攪拌装置１００、成形装置４２、移送管４３ａ，４３ｂ，４３がガラス処理装置に相当する。
【００２４】
熔解槽４０で生成された熔融ガラスＧは、移送管４３ａを通過して清澄管４１に流入する。清澄管４１で清澄された熔融ガラスＧは、移送管４３ｂを通過して攪拌装置１００に流入する。攪拌装置１００で攪拌された熔融ガラスＧは、移送管４３ｃを通過して成形装置４２に流入する。成形装置４２では、オーバーフローダウンドロー法によって熔融ガラスＧからガラスリボンＧＲが成形される。ガラスリボンＧＲは、後の工程で所定の大きさに切断されて、ガラス基板が製造される。ガラス基板の幅方向の寸法は、例えば、５００ｍｍ〜３５００ｍｍである。ガラス基板の長さ方向の寸法は、例えば、５００ｍｍ〜３５００ｍｍである。
【００２５】
本発明に係るガラス基板の製造方法、および、ガラス基板の製造装置によって製造されるガラス基板は、液晶ディスプレイ、プラズマディスプレイ、有機ＥＬディスプレイ等のフラットパネルディスプレイ（ＦＰＤ）用のガラス基板として、特に適している。ＦＰＤ用のガラス基板としては、無アルカリガラス、または、アルカリ微量含有ガラスが用いられる。ＦＰＤ用のガラス基板は、高温時における粘性が高い。例えば、１０２．５ポアズの粘性を有する熔融ガラスの温度は、１５００℃以上である。
【００２６】
熔解槽４０は、バーナー等の加熱手段（図示せず）を備えている。熔解槽４０では、加熱手段によりガラス原料が熔解され、熔融ガラスＧが生成される。ガラス原料は、所望の組成のガラスを実質的に得ることができるように調製される。ガラスの組成の一例として、ＦＰＤ用のガラス基板として好適な無アルカリガラスは、ＳｉＯ２：５０質量％〜７０質量％、Ａｌ２Ｏ３：０質量％〜２５質量％、Ｂ２Ｏ３：１質量％〜１５質量％、ＭｇＯ：０質量％〜１０質量％、ＣａＯ：０質量％〜２０質量％、ＳｒＯ：０質量％〜２０質量％、ＢａＯ：０質量％〜１０質量％を含有する。ここで、ＭｇＯ、ＣａＯ、ＳｒＯおよびＢａＯの合計の含有量は、５質量％〜３０質量％である。
【００２７】
また、ＦＰＤ用のガラス基板として、アルカリ金属を微量含むアルカリ微量含有ガラスを用いてもよい。アルカリ微量含有ガラスは、成分として、０．１質量％〜０．５質量％のＲ’２Ｏを含み、好ましくは、０．２質量％〜０．５質量％のＲ’２Ｏを含む。ここで、Ｒ’は、Ｌｉ、ＮａおよびＫから選択される少なくとも１種である。なお、Ｒ’２Ｏの含有量の合計は、０．１質量％未満であってもよい。
【００２８】
本発明によって製造されるガラスは、上記成分に加えて、ＳｎＯ２：０．０１質量％〜１質量％（好ましくは、０．０１質量％〜０．５質量％）、Ｆｅ２Ｏ３：０質量％〜０．２質量％（好ましくは、０．０１質量％〜０．０８質量％）をさらに含有してもよい。また、本発明によって製造されるガラスは、環境負荷を考慮して、Ａｓ２Ｏ３、Ｓｂ２Ｏ３およびＰｂＯを実質的に含有しない。
【００２９】
上記のように調製されたガラス原料は、原料投入機（図示せず）を用いて熔解槽４０に投入される。原料投入機は、スクリューフィーダを用いてガラス原料の投入を行ってもよく、バケットを用いてガラス原料の投入を行ってもよい。熔解槽４０では、ガラス原料は、その組成等に応じた温度に加熱されて熔解される。これにより、熔解槽４０では、例えば、１５００℃〜１６００℃の高温の熔融ガラスＧが得られる。なお、熔解槽４０では、モリブデン、白金または酸化錫等で構成された少なくとも１対の電極間に電流を流すことで、電極間の熔融ガラスＧが通電加熱されてもよく、また、通電加熱に加えてバーナーによる火焔を補助的に与えることで、ガラス原料が加熱されてもよい。
【００３０】
熔解槽４０で得られた熔融ガラスＧは、熔解槽４０から移送管４３ａを通過して清澄管４１に流入する。清澄管４１および移送管４３ａ，４３ｂ，４３ｃは、白金製あるいは白金合金製の管である。清澄管４１には、熔解槽４０と同様に加熱手段が設けられている。清澄管４１では、熔融ガラスＧがさらに昇温させられることで清澄される。例えば、清澄管４１において、熔融ガラスＧの温度は、１５００℃〜１７００℃に上昇させられる。
【００３１】
清澄管４１において清澄された熔融ガラスＧは、清澄管４１から移送管４３ｂを通過して攪拌装置１００に流入する。熔融ガラスＧは、移送管４３ｂを通過する際に冷却される。攪拌装置１００では、清澄管４１を通過する熔融ガラスＧの温度よりも低い温度で、熔融ガラスＧが攪拌される。例えば、攪拌装置１００において、熔融ガラスＧの温度は、１２５０℃〜１４５０℃である。例えば、攪拌装置１００において、熔融ガラスＧの粘度は、５００ポアズ〜１３００ポアズである。熔融ガラスＧは、攪拌装置１００において攪拌されて均質化される。
【００３２】
攪拌装置１００で均質化された熔融ガラスＧは、攪拌装置１００から移送管４３ｃを通過して成形装置４２に流入する。熔融ガラスＧは移送管４３ｃを通過する際に、熔融ガラスＧの成形に適した粘度となるように冷却される。例えば、熔融ガラスＧは、１２００℃付近まで冷却される。成形装置４２では、オーバーフローダウンドロー法により熔融ガラスＧが成形される。具体的には、成形装置４２に流入した熔融ガラスＧは、成形炉（図示せず）の内部に設置されている成形体５２に供給される。成形体５２は、耐火レンガによって成形され、楔状の断面形状を有する。成形体５２の上面には、成形体５２の長手方向に沿って溝が形成されている。熔融ガラスＧは、成形体５２の上面の溝に供給される。溝から溢れた熔融ガラスＧは、成形体５２の一対の側面を伝って下方へ流下する。成形体５２の側面を流下した一対の熔融ガラスＧは、成形体５２の下端で合流して、ガラスリボンＧＲが連続的に成形される。ガラスリボンＧＲは下方へ流れるに従って徐々に冷却され、その後、所望の長さのガラスシートに切断される。
【００３３】
（２）清澄管の構成
次に、清澄管４１の詳細な構成について説明する。図３は、清澄管４１の外観図である。図４は、清澄管４１の長手方向に沿って、清澄管４１を垂直に切断した概略断面図である。図３に示すように、清澄管４１には、通気管４１ａ、および、一対の加熱電極４１ｂが取り付けられている。清澄管４１の内部では、気相空間４１ｃが上方に形成されている状態で熔融ガラスＧが流れる。すなわち、清澄管４１の内部には、図４に示すように、熔融ガラスＧの液面ＬＳが存在する。通気管４１ａの内部空間は、気相空間４１ｃと連通している。また、一対の加熱電極４１ｂの間に電流を流すことで、清澄管４１が通電加熱される。これにより、清澄管４１の内部を通過する熔融ガラスＧが加熱されて清澄される。また、不活性ガスを清澄管４１内の気相空間４１ｃに流すことで流路内における酸素分圧を低く抑える。不活性ガスは、例えば清澄管４１に設けられた通気管４１ａを通して、図示されない不活性ガス供給源から配管を通して供給される。不活性ガスの供給量は特に制限されないが、供給量が多いほど、酸素分圧が低下して白金あるいは白金合金が揮発し難くなることから、不活性ガスの供給量が多いことが好ましい。熔融ガラスＧの清澄過程において、熔融ガラスＧ中に含まれるＣＯ２、Ｎ２、ＳＯ２等の気体成分を含む泡は、清澄剤の還元反応によって生じた酸素を吸収する。酸素を吸収して成長した泡は、熔融ガラスＧの液面ＬＳに浮上し、破泡して消滅する。消滅した泡に含まれていたガスは、清澄管４１内の気相空間４１ｃに放出され、通気管４１ａを経由して外気に排出される。
【００３４】
加熱電極４１ｂは、清澄管４１の両端部のそれぞれに取り付けられる、フランジ形状の電極板である。加熱電極４１ｂは、電源（図示せず）と接続されている。加熱電極４１ｂに電力が供給されることにより、一対の加熱電極４１ｂの間の清澄管４１に電流が流れ、清澄管４１が通電加熱される。これにより、清澄管４１は、例えば、１７００℃に加熱され、清澄管４１の内部を流れる熔融ガラスＧは、熔融ガラスＧに含まれる清澄剤であるＳｎＯ２の還元反応が起こる温度、例えば、１６００℃〜１６５０℃に加熱される。清澄管４１を流れる電流を制御することで、清澄管４１の内部を流れる熔融ガラスの温度を制御することができる。なお、清澄管４１に取り付けられる加熱電極４１ｂの数および位置は、清澄管４１の材質、内径および長さ、または、通気管４１ａの位置等に応じて、適宜に決定されてもよい。
【００３５】
また、図３および図４には示されていないが、清澄管４１の外壁面には、アルミナセメント等からなる耐火物保護層が設けられている。耐火物保護層の外壁面には、さらに、耐火物レンガが設けられている。耐火物レンガは、基台（図示せず）に載置されている。すなわち、清澄管４１は、耐火物保護層および耐火物レンガによって下方から支持されている。
【００３６】
また、白金異物が熔融ガラスに落下することを防止するために、通気管４１ａ及び計測管４４に、受け部を設けることもできる。受け部の構成については、特開２０１４−４７１２４号公報に記載される内容を含み、当該内容が参酌される。
【００３７】
本実施形態に係るガラス板の製造方法では、ガラス原料を加熱して生成された熔融ガラスＧは、清澄管４１の内部を通過する際に加熱される。清澄管４１の内部では、熔融ガラスＧに添加されている清澄剤であるＳｎＯ２の酸化還元反応によって、熔融ガラスＧに含まれるＣＯ２またはＳＯ２を含む泡が除去される。具体的には、最初に、熔融ガラスＧの温度を上げて、清澄剤を還元させることにより、酸素の泡を熔融ガラスＧ中に発生させる。熔融ガラスＧ中に含まれるＣＯ２、Ｎ２、ＳＯ２等の気体成分を含む泡は、清澄剤の還元反応によって生じた酸素を吸収する。酸素を吸収して成長した泡は、熔融ガラスＧの液面ＬＳに浮上し、破泡して消滅する。消滅した泡に含まれていたガスは、気相空間４１ｃに放出され、通気管４１ａを経由して外気に排出される。
【００３８】
通気管４１ａは、清澄管４１の外壁面に取り付けられ、清澄管４１の外方に突出している。本実施形態では、図４に示すように、通気管４１ａは、清澄管４１の外壁面の上端部に取り付けられ、清澄管４１の上方に向かって煙突状に突出している。通気管４１ａは、清澄管４１の内部空間の一部である気相空間４１ｃと、清澄管４１の外部空間である外気とを連通している。通気管４１ａは、清澄管４１と同様に、白金または白金合金で成形される。
【００３９】
通気管４１ａには、同図に示すように、通気管４１ａを通過する気相空間４１ｃの気体を取り込むための計測管４４と、計測管４４から取り込んだ気体の酸素濃度を計測する酸素濃度計４５とが設けられている。また、計測管４４には、計測管４４に窒素（Ｎ２）を供給するガス供給器４６が接続される。計測管４４は、例えば、通気管４１ａと同様に、白金または白金合金で成形され、計測管４４から取り込まれて気体が酸素濃度計４５に入るよう酸素濃度計４５に接続されている。計測管４４は、気相空間４１ｃの気体の酸素濃度を計測するできる程度の気体を取り込めればよいため、通気管４１ａの管内径より細く形成されている。計測管４４の管内直径は、５ｍｍ〜３０ｍｍからなり、より好ましくは、５ｍｍ〜２０ｍｍからなる。また、計測管４４は、例えば、０．５ｍｍ〜１．５ｍｍの肉厚管からなる。計測管４４の管内直径が短いと、計測管４４の管内で揮発物が析出しやすく、計測管４４の管内直径が長いと、計測管４４から気相空間４１ｃに流れる気体量が増えることによって気相空間４１ｃが冷却され、計測管４４の気体取り込み口近傍で揮発物が析出しやすい。このため、計測管４４の管内直径は、好ましくは５ｍｍ〜３０ｍｍからなり、より好ましくは５ｍｍ〜２０ｍｍからなる。また、計測管４４の気体を取り込む先端部は、白金と金との合金からなることが好ましい。白金と金との合金は、白金に比べ、濡れ性が高い。計測管４４の先端部は揮発物が析出（付着）しやすいため、計測管４４の先端部に析出する揮発物と、計測管４４の先端部との濡れ性を高く保つ、つまり、揮発物と計測管４４との接触角を小さくすることにより、揮発物が計測管４４から離れにくくなる。これにより、計測管４４の先端部に析出した揮発物が落下するのを抑制できる。
【００４０】
酸素濃度計４５は、例えば、ジルコニア式、磁気式、電極式の計測器から構成される、酸素濃度を計測できる任意の市販の機器である。酸素濃度計４５は、計測管４４から取り込まれた気体の酸素濃度を計測する。酸素濃度計４５は、外気に排出される気体の酸素濃度を計測することにより、白金族金属の揮発物が析出しやすい濃度であるか否かを判定する。また、酸素濃度計４５は、熔融ガラスＧの液面ＬＳに浮上し、破泡して放出される酸素量を計測することにより、清澄管４１において清澄剤から放出される酸素量を予測し、白金異物の析出を予測する。気体中の酸素濃度が高い場合、酸素を吸収して泡が成長しやすいため、泡に含まれる揮発した白金族金属の揮発物の量が多いため、白金異物が析出しやすい。一方、気体中の酸素濃度が低い場合、酸素を吸収して泡が成長しにくい、泡に含まれる揮発した白金族金属の揮発物の量が少ないため、白金異物が析出しにくい。このため、気体中の酸素濃度を計測することにより、白金金属の揮発物が析出しやすい濃度であるか否かを判定することができ、また、白金異物の析出を予測することができる。
【００４１】
ガス供給器４６は、計測管４４に接続され、計測管４４に不活性ガス、具体的には窒素ガスを供給する。白金族金属の揮発物を含む気体は、通気管４１ａを介して外気に排出されるが、外気に排出される過程で温度が低下して、過飽和状態になる。特に、計測管４４から取り込まれる白金族金属の揮発物を含む気体は、計測管４４の取り込み口から酸素濃度計４５に向かうにつれて温度が低下して過飽和状態になり、計測管４４の管内で揮発物が析出し、計測管４４が詰まることがある。計測管４４が揮発物（析出物）によって詰まると、気体の酸素濃度を安定して計測することができなくなる。また、計測管４４から揮発物が落下して、熔融ガラスに白金異物が混入する場合がある。このため、酸素濃度計４５が酸素濃度を測定する前の待機状態では、ガス供給器４６は計測管４４に窒素を供給し、管内部を窒素で充満させて、計測管４４内に白金族金属の揮発物を含む気体が流入するのを抑制することにより、計測管４４に揮発物が詰まることを防止している。また、ガス供給器４６は、供給する不活性ガスを加熱する加熱手段を備える。計測管４４に供給される不活性ガスの温度が低いと、不活性ガスにより冷却された計測管４４を通じて取り込まれる白金族金属の揮発物を含む気体が冷却され、計測管４４の管内で揮発物が析出し、計測管４４が詰まることがある。このため、加熱した不活性ガスを計測管４４に供給することにより、計測管４４に揮発物が詰まることを防止している。これにより、安定して酸素濃度を計測することができ、また、揮発物が落下して、熔融ガラスに白金異物が混入することを抑制できる。ガス供給器４６が供給する不活性ガスは、特に白金族金属にとって不活性な気体、白金族金属との反応性が酸素よりも低い気体であれば任意であり、例えば、窒素、希ガス、一酸化炭素を用いることができる。
【００４２】
温度計４７は、例えば熱電対等から構成され、計測管４４が気体を取り込む取込口近傍の気体の温度を計測する。ガス供給器４６から供給される窒素の温度が、気相空間４１ｃの気体の温度より低い場合、ガス供給器４６から供給される窒素が計測管４４を通じて気相空間４１ｃに入り、気相空間４１ｃの温度を下げることになる。気相空間４１ｃの温度が下がると揮発物が析出しやすくなり、特に、計測管４４の入り口付近に、析出物が発生、堆積することにより、計測管４４が塞がれて、詰まるおそれがある。このため、気相空間４１ｃの気体の温度より高い温度の窒素を計測管４４に供給することにより、計測管４４の入り口付近での揮発物の析出を抑制できる。
【００４３】
次に、不活性ガス（窒素）を計測管４４に供給することにより、計測管４４に析出する揮発物を抑制する方法について説明する。
まず、温度計４７は、計測管４４が気体を取り込む取込口近傍の気体の温度を計測する。次に、ガス供給器４６は、温度計４７が計測した気体の温度より高い温度の不活性ガス（窒素）を計測管４４に供給し続ける。計測管４４に不活性ガスを供給し続けることにより、計測管４４内に不活性ガスが満たされて、計測管４４内に気相空間４１ｃの気体が入り込むことが抑制され、計測管４４内で揮発物が析出して、計測管４４が詰まるのを防止することができる。また、計測管４４の詰まり防止できるため、酸素濃度計４５により気体の酸素濃度を精度よく計測することができる。また、気相空間４１ｃの気体の温度より高い温度の不活性ガスを供給することにより、計測管４４の取込口に揮発物が析出するのを抑制できるため、揮発物が計測管４４から落下して、熔融ガラスに白金異物が混入するのを抑制することができる。ガス供給器４６が供給する不活性ガスの量は、例えば、０．３〜２リットル／分である。不活性ガスの供給量が少ないと、計測管４４内に気相空間４１ｃの気体が入り込み、計測管４４内で揮発物が析出するおそれがある。このため、０．３リットル／分以上の不活性ガスを供給することが好ましく、より好ましくは０．５リットル／分以上である。また、不活性ガスの供給量が多いと、計測管４４の取込口に析出した揮発物が不活性ガスにより吹き飛ばされ、揮発物が落下して熔融ガラスに白金異物が混入するおそれがある。また、不活性ガスの供給量が多いと、気相空間４１ｃ内に不活性ガスが多量に供給されるため、酸素濃度計４５によって計測する気相空間４１ｃの気体の酸素が変化し、酸素量から算出される白金異物の析出の予測が困難となる。このため、２リットル／分未満の不活性ガスを供給することが好ましく、より好ましくは１．５リットル／分以下である。また、不活性ガスを供給する際に、温度計４７が計測した気体の温度より不活性ガスの温度が高くなるように、計測管４４を加熱して、計測管４４の気体取り込み口から放出される不活性ガスの温度を高めることもできる。
【００４４】
次に、気体の酸素濃度を計測する場合、ガス供給器４６が不活性ガスの供給を停止した後、酸素濃度計４５は、計測管４４を通じて気相空間４１ｃの気体を取り込む。計測管４４に気相空間４１ｃの気体が入ると、計測管４４内で気体が冷却され、計測管４４内に揮発物が析出するおそれがある。しかし、計測管４４内には、気相空間４１ｃの気体の温度より高い温度の不活性ガスが直前まで供給されていたため、計測管４４内の温度が高く保たれて、計測管４４内において揮発物が析出するのが抑制される。これにより、計測管４４の詰まり防止できるため、酸素濃度計４５により気体の酸素濃度を精度よく計測することができる。また、揮発物が落下して、熔融ガラスに白金異物が混入するのを抑制することができる。
【００４５】
酸素濃度計４５が計測管４４から取り込まれた気体の酸素濃度を計測した後、ガス供給器４６は、不活性ガスを計測管４４に再び供給する。これにより、計測管４４内に不活性ガスが再び満たされて、計測管４４内に気相空間４１ｃの気体が入り込むことが抑制され、計測管４４内で揮発物が析出して、計測管４４が詰まるのを防止することができる。
【００４６】
以上の処理を繰り返すことにより、計測管４４が詰まることを防止しつつ、気相空間４１ｃの気体の酸素濃度を精度よく計測することができるため、酸素を吸収して成長する泡の量を予測し、白金異物の析出を予測できる。
【００４７】
以上説明したように、本実施形態では、気体の酸素濃度を計測する前に、計測管４４に一定量の不活性ガスを供給し続けることにより、計測管４４が白金族金属の揮発物により詰まることを防止することができる。また、計測管４４に析出する揮発物が落下して、熔融ガラスに白金異物が混入するのを抑制することができる。また、計測管４４が詰まるのを防止することができるため、酸素濃度を精度よく計測でき、白金異物の析出を予測できる。
【実施例】
【００４８】
以下に、実施例により本発明をより詳細に説明する。なお、本発明は以下の実施例に限定されるものではない。
【００４９】
（実施例１）
ガス供給器４６が供給する窒素の量を、０．３リットル／分〜２．０リットル／分の間で変化させて、計測管４４に析出する白金族金属の揮発物による計測管４４の閉塞状態を観察した。計測管４４の管内直径が１０ｍｍのものを用いた。また、温度計４７により計測した気相空間４１ｃの気体は、１４００℃〜１４５０℃であったため、この温度より高い窒素を供給した。窒素供給量によって変化する揮発物の状態を結果を表１に示す。
【００５０】
【表１】
0006563230.tif 000002
【００５１】
表１に示すように、計測管４４に供給する窒素量が０．５リットル／分〜２．０リットル／分の場合、計測管４４には揮発物が析出しなかった。しかし、計測管４４に供給する窒素量が２．０リットル／分の場合、清澄管４１に線状の白金が生成して溶融ガラスに混入した。これは、計測管４４に供給する窒素量が増えたためと考えられる。このため、計測管４４に供給する窒素量は、２．０リットル／分未満が適切な窒素供給量であることがわかった。また、計測管４４に供給する窒素量が０．１リットル／分の場合、計測管４４が揮発物により完全に閉塞した。計測管４４が完全に閉塞すると、計測管４４に窒素や気体を通そうとする際に、計測管４４から揮発物が剥がれ落ちて熔融ガラスに白金異物が混入するため、不適であることが明らかになった。
【００５２】
以上の結果から、計測管４４への窒素供給量、つまり、計測管４４の気体取り込み口から気相空間４１ｃに放出される窒素量は、０．１リットル／分超〜２．０リットル／分未満が好ましく、より好ましくは０．５リットル／分以上〜１．５リットル／分以下であり、この範囲の窒素供給量であれば、計測管４４に析出した揮発物が剥がれ落ちて、熔融ガラスに白金異物として混入することを抑制することができることがわかった。
【００５３】
本発明のガラス板の製造方法、ガラス板の製造装置について詳細に説明したが、本発明は上記実施形態に限定されず、本発明の主旨を逸脱しない範囲において、種々の改良や変更をしてもよいのはもちろんである。
【符号の説明】
【００５４】
４１  清澄管
４１ａ  通気管
４１ｂ  加熱電極
４１ｃ  気相空間
４４  計測管
４５  酸素濃度計
４６  ガス供給器
４７  温度計
２００  ガラス板の製造装置
Ｇ  熔融ガラス
ＬＳ  熔融ガラスの液面
【図１】
0006563230.tif 000003
【図２】
0006563230.tif 000004
【図３】
0006563230.tif 000005
【図４】
0006563230.tif 000006